FR 2605646 A1 19880429 FR 8615362 A 19861024 1 2605646 EXTRACTION DU GALLIUN DES LIQUEURS BAM A L'AIDE D'UNE RESINE ADSORBANTE I MEMNE DOMAINE TECHNIQUE La présente invention a pour objet un procédé d'extraction du gallium contenu dans les solutions d'aluminate de sodium, appelées également liqueurs Bayer, résultant de l'attaque sodique des bauxites selon le procédé Bayer. Elle a plus précisément pour objet un procédé d'échange d'espèces chimiques entre une phase stationnaire constituée par une résine adsorbante imprégnée d'un complexant du gallium et une phase aqueuse constituée par la liqueur Bayer. ART ANTERIEUR Le gallium connu pendant longtemps pour ses seules propriétés de fondre à basse température permettant la fabrication d'alliages à bas point de fusion a bénéficié depuis quelques années d'un regain d'intérêt considérable en raison notamment du développement de l'arséniure de gallium pour l'industrie électronique, préféré par exemple au silicium comme semi- conducteur dans certaines conditions d'utilisation très spécifiques. Actuellement, le gallium provient pour une part importante des liqueurs Bayer, solutions d'aluminate de sodium résultant de l'attaque par l'hy- droxyde de sodium de la bauxite selon le procédé Bayer bien connu de fabrication de trihydrate d'alumine. Malgré une teneur relativement élevée de 200 à 600 mg de gallium par litre de liqueur, il est difficile de récupérer sélectivement le gallium en présence de grandes quantités d'aluminium dont les propriétés chimiques sont très voisines et d'autres impuretés solubles en milieu très alcalin, vanadate, zincate, ferrate, molybdate... L'électrolyse sur cathode de mercure a été le seul procédé utilisé lorsque les quantités de gallium à extraire étaient faibles, mais avec l'accroissement des besoins et les problèmes posés par la manipulation de grande quantité de mercure, on s'est orienté vers les procédés d'ex- 2 2605646 traction liquide/liquide en particulier avec l'utilisation de l'hydrox- 8 quinoléine appelée également oxime dont le complexe avec le gallium n'est soluble que dans les solvants chlorés. Un progrès sensible a été réalisé avec l'apparition sur le marché des hydroxy-8 quinoléines substituées en 7 regroupées sous le terme alkyl ou alcényl-7 hydroxy-8 quinoléine fabriquées notamment par la société ASHLAND OIL (US 3637711); cette famille de complexant du gallium permet- tant l'utilisation de solvants non chlorés. Parallèlement le problème de l'amélioration de la cinétique de l'extfaction liquide/liquide du gallium a été étudié par la société RHONE-POULENC. Ainsi des progrès significatifs ont été réalisés en augmentant les surfaces d'échange entre l'agent d'extraction alcényl-7 hydroxy-8 quinoléine et la solution alcaline contenant le gallium par formation de microémulsion (EP 0102280 et EP 0102882). En raison toutefois des volumes considérables d'agent d'extraction et de solvant à mettre en jeu puis à régénérer afin d'extraire industriellement le gallium contenu dans la liqueur Bayer plusieurs études ont été engagées pour extraire le gallium sur résines échangeuses d'ions. Ainsi la société SUMITOMO CHEMICAL a proposé l'extraction par une résine présentant comme groupement actif la fonction amide-oxime. Bien qu'apparemment plus séduisant que l'extraction liquide/liquide ce procédé s'est avéré très difficile à mettre en oeuvre en raison de la fragilité des groupements amide-oxime et par suite de la dégradation de la résine au cours des cycles successifs d'élution en milieu acide du gallium fixe sur la résine. De son c8té, la société MITSUBISHI CHEMICAL INDUSTRY dans son brevet japonais publié sous le n 85-095264 a proposé d'imprégner des résines adsorbantes à base de polymères macroporeux avec des complexants du groupe Alcényl-7 hydroxy-8 quinoléine, démontrant qu'il était possible de fixer de petites quantités de gallium en solution sur la phase stationnaire ainsi constituée, puis d'éluer le gallium avec les acides minéraux classiques. Ce brevet toutefois reste silencieux sur les capacités de ces résines plus précisément sur les charges de gallium que l'on peut espérer fixer. Par ailleurs tous les essais d'extraction décrits ont été réalisés à partir de solution d'aluminate de sodium très diluée excluant toute application directe du procédé aux liqueurs industrielles Bayer. Tout récemment, dans une communication faite à l'I.S.E.C. à Munich en Septembre 1986, Cote et Bauer ont étudié sur différentes résines adsorbantes vendues sous le nom générique d'Amberlite XAD et imprégnées de (tétraméthyl- 5,5,7,7, octène- 1 yl-3)-7 hydroxy- quinoléine vendue sous la dénomination commerciale de "Kelex", l'influence de différents paramètres tels que la quantité d'agent d'extraction ou complexant fixe sur la résine, les concentrations en gallium aluminium et hydroxyde de sodium, la nature chimique de la résine adsorbante ainsi que l'effet d'additifs propres à activer la cinétique. Il en ressort que des capaci- tés de fixation supérieures à 3 grammes de gallium par litre de résine ont été obtenues avec la résine Amberlite XAD7 à squelette ester acrylique et de caractère semi -polaire mais avec des solutions d'aluminate de sodium dont la concentration en gallium était au moins 5 fois supérieure à celle des liqueurs industrielles excluant ainsi toute possibilité d'application du procédé à ces liqueurs dont la concentration ne peut en aucun cas être modifiée. Pour Bauer et Cote la nature chimique de la résine adsorbante parait beaucoup plus déterminante que sa texture (surface active mesurée par méthode BET, porosité, distribution des tailles de pore) puisque les auteurs concluent à la supériorité des résines adsorbantes à chaîne aliphatique ester acrylique (Amberlite XAD7) sur les résines adsorbantes à noyau aromatique type polystyrène (Amberlite XAD2) jugées inadaptées. PROBLEME POSE La recherche d'une méthode industrielle de récupération du gallium par passage direct de liqueur Bayer sur résine sans dilution ni concen- tration préalables tout en assurant la fixation d'au moins 3 grammes de gallium par litre de résine sans dégradation rapide de la phase stationnaire constituée par une résine échangeuse d'ions ou une résine adsorbante imprégnée, demeurait donc l'objectif à atteindre. OBJET DE L'INVENTION Lors d'essais de fixation puis d'élution de gallium sur différentes résines adsorbantes imprégnées la demanderesse a pu constater de façon inattendue qu'une résine adsorbante à chaine aromatique polystyrénique commercialisée sous le nom d'Amberlite XAD 1180 s'avérait nettement supérieure à la classique Amberlite XAD7 de l'art antérieur et qu'en définitive la prise en compte de certaines caractéristiques physiques jusque là négligées et relatives notamment à la-texture de la résine était déterminante. Plus précisément l'invention est un procédé de récupération du gallium contenu dans les solutions d'aluminate de sodium issues du procédé Bayer par échange d'espèces chimiques entre une phase stationnaire constituée par une résine adsorbante macroporeuse chargée en alcényl- 7 hydroxy-8 quinoléine et la phase aqueuse d'aluminate de sodium ca- ractérisé par le fait que la résine sèche avant imprégnation a: une surface spécifique BET supérieure à 450 m2/g, un volume poreux au moins égal à 1500 mm3/gramme de résine sèche, un diamètre moyen des pores compris entre 80 A et 500 A avec au moins 80% du volume poreux constitué de pores de diamètre compris entre 40 A et 5000 A, un taux d'expansion en milieu aqueux n'excédant pas 20% et qu'elle est imprégnée d'alkyl ou alcènyl-7 hydroxy-8 quinoléine dans la proportion de 250 à 350 grammes par litre de résine sèche. DESCRIPTION Les essais qui ont conduit à la présente invention ont été menés paral- lèlement sur plusieurs types de résines imprégnées avec le même agent d'extraction à savoir le Kelex 100 de formule (tétraméthyl- 5,5,7,7 octène-l yl=3)=7 hydroxy-8 quinoléine, A noter que le taux d'imprégnation par l'agent d'extraction de préférence situé entre 250 g/litre et 350 g/litre de résine sèche peut être exprimé de façon plus précise en mole par m2 ou en mole par gramme de support sec. Ainsi dans le cas d'une résine dont la surface BET est de 450 m2/g et dont 1 litre à l'état sec pèse 230 g, ce taux d'imprégnation varie de 5,38 10-6 mole par m2 ou 1,67 10-3 g/m2 à 7,53 10'6mole par m2 ou 2,34 10-3 g/m2. Quatre résines se distinguant soit par leur nature chimique soit par leur texture ont été imprégnées de Kelex 100 en visant un taux d'imprégnation de l'ordre de 280 g/litre de résine sèche considéré 2605646 dans une étude antérieure comme particulièrement favorable pour la fixation du gallium sur des résines adsorbantes dont la surface BET est voisine de 500 m2/g. - Résine Amberlite XAD 7 à squelette ester acrylique déjà étudiée dans l'art antérieur et considérée, en raison de son caractère à la fois hydrophile et hydrophobe, comme le support le plus adapté pour favoriser l'adsorption par l'intermédiaire de ses chaînes aliphatiques de la chatne substituée en 7 des molécules de Kelex dont le groupe hydroxy- 8 quinoléine conserve par contre son entière mobilité pour fixer le gallium en solution - Résine Amberlite XAD 1180 à squelette polystyrénique de caractère hydrophobe ou non polaire considérée comme la résine Amberlite XAD 2 de l'art antérieur comme peu performant pour l'extraction du gallium en raison de l'effet inhibiteur des noyaux aromatiques de ces résines sur le groupe hydroxy-8 quinoléine du Kelex 100 dont la mobilité est diminuée vis à vis du gallium à extraire de la solution aqueuse alcaline. - Résine Duolite S 861 de même nature chimique que la résine Amberlite XAD 1180 mais de texture plus fine et à faible porosité. - Résine Duolite S 866 dite "complexe" résultant d'une copolymérisation de polystyrène polyester et de texture assez similaire à celle de S 861. Le tableau 1 ci-après résume les principales caractéristiques physico- chimiques de ces résines. TABLEAU 1 Amberlite Amberlite Duolite Duolite Résine XAD7 XAD1180 S861 5866 Nature Chimique Ester Polystyrène Polystyrène complexe" acrylique Propriété hydrophile hydrophobe hydrophobe non spécifié hydrophobe Volume poreux 1200 1700 900 710 mm3/gramme Taille moyenne 80 A 120 I 28 A 28,5 A des pores A % volume de pore > 80% 70 et 80 % 5000 A Surface spé- 450 650 600 500 cifique BET m2/g Taux expansion 69 % 11 %* 40 % 17 % % sec/ humide (* La Fiche Technique du fournisseur indique Les solutions prélevées directement dans le cycle Bayer après l'étape de décomposition des liqueurs sursaturées en aluminate de sodium pour précipiter le trihydroxyde d'aluminium ont une concentration en hydroxyde de sodium libre comprise entre 80 et 140 g/l, une concentration en A1203 soluble comprise entre 60 et 110 g/1 et une concentration en gallium soluble comprise entre 150 et 350 mg/l. Ces solutions sont maintenues à une température de 40 à 60 C pendant leur passage sur résine, soit sensiblement la température en fin d'étape de décomposition. Ainsi après fixation du gallium ces solutions peuvent être réintroduites directement dans le cycle Bayer de production d'alumine. Dans le cas présent la même solution utilisée sur les 4 résines précédemment caracté- risées avait la composition suivante: Na20 caustique: 163 g/l A1203: 98,1 g/1 Ga: 240 mg/l Un autre objet de la présente invention est de fournir un procédé d'utilisation de ces résines imprégnées permettant de comparer leur efficacité respective pour l'extraction du gallium et de choisir la plus performante pour l'application industrielle. Ce procédé se caractérise par les étapes suivantes: a) Préconditionnement de la résine avec successivement des lavages à l'eau desionisée, à l'éthanol, à l'acide chlorhydrique lN puis un lavage exhaustif à l'eau jusqu'à élimination complète des ions Cl- contr8lée par un test à AgNO3 et un séchage à l'étuve à 110 C jusqu'à poids constant. Toutefois cette étape n'est pas nécessaire avec la résine XAD 1180 livrée sèche. b) Imprégnation de la résine par une solution de Kelex 100 dilué dans un alcool et de préférence l'éthanol à raison d'environ 15 à 30% en poids de Kelex 100 dans l'éthanol. Cette teneur n'est pas critique. On se place pour des raisons pratiques un peu en-dessous du seuil de solubilité du Kelex dans l'alcool, la qualité de solution de Kelex éthanol étant calculée pour obtenir le rapport masse de Kelex /volume de résine sèche compris entre 250 et 350 g par litre et plus précisément dans le cas présent de 280 g/litre. Cette phase d'imprégnation peut être réalisée en une ou plusieurs opérations d'imprégnation successives avec des séchages intermédiaires à 60 C sous vide permettant d'éliminer l'éthanol et de contrôler la quantité de Kelex 100 adsorbée. Après un dernier séchage sous vide la résine imprégnée de Kelex 100 est imprégnée à l'eau desionisée, dégazée sous vide, puis chargée en colonne. c) La fixation du gallium est obtenue par passage de la liqueur Bayer maintenue entre 40 C et 60 C avec un débit de 2 à 10 B V à l'heure, c'està-dire un débit horaire de 2 à 10 fois le volume correspondant du lit de résine dans la colonne. Dans le cas présent 1200 cm3 de liqueur Bayer décomposée ont été passées en 4 heures sur chaque résine soit 300 cm3/heure correspondant selon le volume occupé par chaque résine dans sa colonne à une plage de variation de 3,75 B V/h à 6,4 B V/h comme indiqué sur le tableau 2. d) Après lavage à l'eau de la résine l'élution du gallium fixé est réalisée par un acide minéral fort et de préférence par l'acide sulfuri- que de concentration comprise entre 3 N et 6 N et à température ambiante avec un débit de passage de 2 à l0 B V/h. Dans le cas présent seules les résines Amberlite XAD7 et Amberlite XAD1180 ayant fixé du gallium ont pu être éluées par une solution d'acide sulfurique 4,5N avec un débit de 300 cm3/h représentant successivement des débits de 3,7 B V/h et de 6,4 B V/h comme indiqué sur le tableau 2 ci-après. TABLEAU 2 RESINE AMBERLITE DUOLITE DUOLITE AMBERLITE XAD 7 S 861 S 866 XAD 1180 Réf. essai GR 239 RR 349 RR 350 RR 354 !5 Taux d'impré- gnant en g de Kelex: 1) par 1 282 287 280 275 résine sèche 2) par 1 247 275 243 245 résine en co- lonne Volume et dé- bit de liqueur 15 BV 27 BV 24,6 BV 25 BV a la fixation à 3,75BV/h a 6,8 BV/h à 6,1 BV/h à 6,4 BV/h Volume du pic et débit à 1,1 BV pas d'élution pas d'élution 1 BV l'élution à 3,7BV/h à 6,4 BV/h Gallium fixé g/l de résine en colonne - 1,87 O 0 3,77 sache - 3,6 4,2 livrée - 1,6 4,2 g/kg de Kelex 12,7 15,4 Flux moyen de Gallium 0,47 0 0 0,94 fixé g/h/1 de résine A noter que a) Pendant l'étape de fixation le contrôle des teneurs en gallium était effectué en entrée et en sortie de colonne et, pendant l'étape d'élution, le même contrôle était effectué en sortie de colonne. b) dans le cas des résines XAD7 et XAD1180 donnant un résultat positif au premier cycle de fixation-élution, 2 cycles supplémentaires ont été réalisés pour juger de la stabilité des résultats. Il ressort donc contrairement à ce qu'enseigne l'art antérieur que l'on puisse obtenir à partir de résine hydrophobe à squelette polystyré- nique comme l'Amberlite XAD1180 d'excellents résultats de fixation élution de gallium puisque des charges supérieures à 4g de Ga par litre de résine ont été atteintes et cela avec un flux moyen de gallium fixé voisin de 1 g/heure par litre de résine, performances supérieures à celles de la classique résine Amberlite XAD7 à squelette ester acryli- que de caractère semi-polaire. Il en résulte que les caractéristiques définissant la texture des résines sont bien à prendre en compte en priorité dans le choix d'une résine adsorbante pour imprégnation. En se référant à la résine Amberlite XAD1180, une résine performante pour l'extraction du gallium des liqueurs Bayer doit satisfaire à l'ensemble des caractéristiques suivantes: Le volume poreux par gramme de résine sèche (ou la porosité) doit être le plus élevé possible et au moins égal à 1500 mm3/g mais il doit être aussi constitué en majeure partie de pores dont la taille permette l'imprégnation par l'agent d'extraction ici le Kelex 100. Ainsi les diamètres de pore ne doivent pas être trop faibles, c'est-à-dire infé- rieurs à 40 A de telle sorte que le Kelex puisse migrer dans les pores et imprégner leur surface, mais ils ne doivent pas non plus être trop grands, c'est-à-dire supérieurs à 5000 A, car dans ce cas un volume inutilement important de la résine ne sert qu'à laisser circuler la phase aqueuse, le rapport surface/volume étant trop faible pour que le complexant puisse fixer une quantité significative de gallium. A l'intérieur de cette plage de diamètres de pore comprise entre 40 e 6 Aet 5000 A, il y a avantage pour des résines de volume poreux > 1500 mm3/g, à avoir la plus grande surface active de pore possible, et d'au moins 450 m2/g sur laquelle viendra s'adsorber le Kelex imprégné à raison de 250 g/litre à 350 g/litre de résine sèche. Enfin un dernier critère doit être pris en compte à savoir le taux moyen de gonflement ou d'expansion de la résine sèche lorsqu'elle est mise en contact avec un milieu aqueux. Il ne doit pas excéder 20% car moins le réseau reticulé de la résine est perturbé moins la déformation des pores et canaux est importante et moins les conditions d'adsorption du Kelex s'écartent du modèle optimisé défini à partir des caractéristiques de la résine sèche. Des essais d'application à l'échelle pilote de résine Amberlite XAD 1180 imprégnée de Kelex 100 pour l'extraction du gallium des liqueurs Bayer ont été réalisés en vue de confirmer les résultats de l'expérimentation comparative de ladite résine avec les 3 autres résines, résultats répondant déjà pleinement au problème posé de la capacité d'extraction du gallium à raison d'au moins 2 g/litre de résine directement à partir des liqueurs Bayer et sans dégradation de la phase stationnaire constituée par la résine imprégnée. EXEMPLE D'APPLICATION Le procédé que nous allons décrire utilise les propriétés d'une nouvelle résine non fonctionnelle, l'Amberlite XAD 1180, comme support d'un complexant du gallium. 2,9 litres de résine Amberlite XAD 1180 ont été séchés à l'étuve à C jusqu'à poids constant. La masse correspondante était de 667 g. Cette résine a été mise en contact avec une solution de Kelex 100 dans l'éthanol absolu, comportant 4520 g d'éthanol et 800 g de Kelex 100 (soit 15% en masse). Le mélange obtenu a été soumis au vide d'une pompe à membrane pour dégazer les grains de résine et faire pénétrer la solution alcoolique, puis il a été placé sur un bain de sable de manière à faire évaporer doucement la majorité de l'alcool. Le séchage a été complété à l'étuve à 80 C. Ensuite, la résine sèche a été pesée. La masse résultante, soit 1466 g, correspondait à la fixation de la quasi- totalité du Kelex. Le taux d'imprégnation était donc de 275 g de Kelex par litre de résine sèche. La résine imprégnée de Kelex a été réhydratée en présence d'eau désionisée et débullée sous vide, puis mise en colonne. Le volume de résine en colonne était de 3,2 litres avec une hauteur de lit de 30 cm. Quatre vingts litres de liqueur Bayer décomposée issue de fabrication et maintenue à 40 C, ont été passés sur la résine à raison de 20 litres à l'heure. A l'issue de cette opération, les dosages ont montré que la teneur en gallium était passée de 240 mg/l à l'entrée de la colonne, à 90 mg/l dosés sur la liqueur moyenne recueillies en sortie. Après un lavage de la résine par 6 litres d'eau, une solution d'acide sulfurique 4,3 N a été passée sur la colonne au débit de 20 litres par heure pendant 30 minutes. Le dosage d'échantillons régulière- ment prélevés à la sortie de la colonne a fait apparaître un pic de concentration en gallium s'étalant sur 3,2 litres, avec un maximum de 6,8 g/l de Ga. La solution d'élution correspondant à ce pic ayant été recueillie séparément, sa teneur en gallium a été dosée et valait 3,75 g/l de Ga, soit 12 g de Ga dans le volume de 3,2 1 considéré. La résine avait donc fixé 12 g de gallium, soit 3,75 g de Ga par litre de résine en colonne. REVENDICATIONS 1. Procédé de récupération du gallium contenu dans une solution aqueuse d'aluminate de sodium fortement alcaline par échange d'espèces chimiques entre une phase stationnaire constituée par une résine adsorbante microporeuse imprégnée d'Alkyl ou alcényl-7 hydroxy-8 quinoléine et la phase aqueuse d'aluminate de sodium caractérisé, par le fait que la résine sèche avant imprégnation a une surface spécifique mesurée par la méthode BET au moins égale à 450 m2/g de résine, un volume de pores au moins égale à 1500 mm3/g de résine, un diamètre moyen des pores compris entre 80 et 500 A avec au moins 80% de ce volume constitué e de pore dont le diamètre est compris entre 40 et 5000 A, un taux d'expansion ou de gonflement en milieu aqueux n'excédant pas 20% et en ce qu'elle est imprégnée d'Alkyl ou alcényl-7 hydroxy-8 quinoléine dans la proportion de 250 à 350 g par litre de résine sèche. 2. Procédé selon la revendication 1 caractérisé en ce que l'Alcényl- 7 hydroxy-8 quinoléine imprégné sur la résine est la (tétraméthyl- ,5,7,7 octène-lyl-3)-7 hydroxy-8 quinoléine commercialisée sous le nom de Kelex 100 et dans la proportion de 5 10-6 mole par m2 de résine sèche à 15.10-6 mole par m2 de résine sèche. 3. Procédé selon les revendications 1 et 2 prises séparément caractérisé en ce que la résine adsorbante microporeuse est une résine squelette polystyrénique de caractère non polaire hydrophobe commercialisée sous le nom d'Amberlite XAD 1180. 4. Procédé selon la revendication 1 caractérisé en ce que la solution aqueuse d'aluminate de sodium fortement alcaline est la liqueur décompo- sée prélevée dans le cycle Bayer après l'étape de précipitation d'hydro- xyde d'aluminium. 5. Procédé selon la revendication 4 caractérisé en ce que la solution aqueuse d'aluminate de sodium prélevée dans le cycle Bayer à une tempéra- ture comprise entre 40 C et 60 C a une concentration en soude libre comprise entre 80 et 140 g/litre, une concentration en alumine A1203 dissoute comprise entre 60 et 110 g/litre et une concentration en gallium solubilisé comprise entre 150 et 350 mg/litre. 6. Procédé selon les revendications 1 à 5 prises séparément caractérisé par le fait qu'il comporte les étapes suivantes: a) le préconditionnement de la résine avant imprégnation, b) l'imprégnation de la résine par le Kelex 100 dilué dans un solvant pris dans le groupe des solvants ayant une fonction alcool; c) Fixation du gallium par passage sur la résine imprégnée de la solution d'aluminate de sodium prélevée dans le cycle Bayer puis lavage à l'eau; d) Elution par un acide minéral fort à une concentration au moins égale à IN. 7. Procédé selon la revendication 6 caractérisé en ce que le préconditionnement de la résine est réalisé par lavages successifs de ladite résine à l'eau désionisée, à l'éthanol, à l'acide chlorhydrique IN puis lavage exhaustif à l'eau jusqu'à élimination complète des ions C1- contrôlée par un test à AgNO3 enfin par séchage à l'étuve à 110 C jusqu'à poids constant. 8. Procédé selon les revendications 6 et 7 caractérisé en ce que la résine préconditionnée provenant de l'étape a) est imprégnée par une solution de Kelex 100 diluée à raison de 10 à 30% en poids dans de l'éthanol de manière à conserver, après imprégnation et séchage sous vide destiné à éliminer le solvant, un poids de Kelex dans la résine compris entre 230 et 700, et de préférence entre 250 et 350 g/1 de résine sèche et en ce qu'après séchage, la résine imprégnée de Kelex est imprégnée à l'eau désionisée avant dégazage sous vide. 9. Procédé selon les revendications 6,7,8 caractérisé en ce que l'on procède à la fixation du gallium sur la résine imprégnée issue de l'étape b) par passage de la solution d'aluminate de sodium maintenue à une température de 40 à 60 C, avec un débit horaire de 2 à 10 fois le volume du lit de résine de la colonne, c'est-à-dire de 2 à 10 B V/heure. 10. Procédé selon les revendications 6,7,8 et 9 caractérisé en ce qu'après l'étape c) de fixation du gallium on lave à l'eau puis on élue à température ambiante dans une dernière étape d) le gallium par passage d'une solution aqueuse d'acide sulfurique dont la concentration est comprise entre 3 N et 6 N, à un débit de 2 à 10 B V/heure.